(57)【要約】      （修正有）【課題】光透過性ガラス部材と金属製シェルの封着に無鉛系封着ガラスを使用し、環境に配慮した材料構成とするとともに、金属製シェルの表面に金メッキ等を施した場合であっても、光透過性ガラス部材と金属製シェルの封着強度が高い光学用キャップ部品を提供する。【解決手段】光透過性ガラス部材４と金属製シェル２がリン酸錫系封着ガラス３により封着されてなる光学用キャップ部品１であって、金属製シェルの表面に金薄膜を形成するとともに、金属製シェルの表面に施された金薄膜のＡｕと、リン酸錫系封着ガラスに含有されているＳｎにより形成された金属間化合物層を介して、光透過性ガラス部材と金属製シェルを封着することを特徴とする。【選択図】図３
2007165551.tif 000002
【特許請求の範囲】
【請求項１】
光透過性ガラス部材と金属製シェルがリン酸錫系封着ガラスにより封着されてなる光学用キャップ部品であって、
金属製シェルの表面に金薄膜が施され、
金属製シェルの表面に施された金薄膜のＡｕと、リン酸錫系封着ガラスに含有されているＳｎにより形成された金属間化合物層を介して、光透過性ガラス部材と金属製シェルが封着されていることを特徴とする光学用キャップ部品。
【請求項２】
前記金薄膜が金メッキであることを特徴とする請求項１に記載の光学用キャップ部品。
【請求項３】
前記金薄膜の平均膜厚が５〜７０００ｎｍであることを特徴とする請求項１または２に記載の光学用キャップ部品。
【請求項４】
前記金属間化合物層の平均厚みが５〜２０００ｎｍであることを特徴とする請求項１〜３のいずれかに記載の光学用キャップ部品。
【請求項５】
前記光透過性ガラス部材が球レンズ部材であることを特徴とする請求項１〜４のいずれかに記載の光学用キャップ部品。
【請求項６】
前記リン酸錫系封着ガラスがリン酸錫系ガラスと耐火性フィラーを含有し、前記リン酸錫系ガラスはＳｎＯを４０〜８０モル％含有することを特徴とする請求項１〜５のいずれかに記載の光学用キャップ部品。
【請求項７】
前記リン酸錫系ガラスが下記酸化物基準のモル％表示で、ＳｎＯ  ４５〜７５％、Ｂ2Ｏ3  ５〜３０％、Ｐ2Ｏ5  １０〜２４％、ＺｎＯ  ０〜２０％、Ａｌ2Ｏ3  ０〜７％、Ｒ2Ｏ  ０〜１０％（ただし、ＲはＬｉ、Ｎａ、Ｋを指す）含有することを特徴とする請求項１〜６のいずれかに記載の光学用キャップ部品。
【発明の詳細な説明】
【技術分野】
【０００１】
光透過性ガラス部材と金属製シェルがリン酸錫系封着ガラスにより封着されてなる光学用キャップ部品に関し、特に球レンズ部材と金属製シェルがリン酸錫系封着ガラスにより封着されてなる球レンズキャップ部品に関する。
【背景技術】
【０００２】
光学用キャップ部品は、光通信や光センサー等に用いられる発光素子或いは受光素子等の光素子を覆うものであり、その内部を例えば気密状態に保持することにより、光素子に対する光の入出力を適正に行わせ得る構造となっている。この種の光学用キャップ部品としては、種々のものが提案され或いは実用化されているが、光透過性ガラス部材と金属製シェルが封着ガラスにより封着されてなる光学用キャップ部品が知られている。光学用キャップ部品の具体例として、例えば図３に示すような構成を備えたものが公知となっている。
【０００３】
図３に示した光学用キャップ部品１は、円筒形状の側壁部５と、この側壁部５の先端に設けられ且つその中心部にレンズ保持孔を有する端壁部６とから構成された金属製シェル２と、この金属製シェル２のレンズ保持孔に低融点ガラス３で固着された光透過性ガラス部材（球レンズ部材）４とから構成されている。
【０００４】
既述の通り、光学用キャップ部品において、光透過性ガラス部材と金属製シェルは封着ガラスにより封着される。封着ガラスによる封着は、一般的に光学用キャップ部品の製品特性を維持する目的のため、低温で行われるのが慣例である。具体的には、封着温度は、光透過性ガラス部材の軟化点以下および金属製シェルのキュリー点以下とされ、通常５５０℃以下の温度とされる。
【０００５】
従来から使用されている封着ガラスは、５５０℃以下の温度で封着することができ、且つ金属製シェルとの接着性、濡れ性が良好な鉛硼酸系封着ガラスが使用されていた。例えば、特許文献１には、金属製シェル本体の開口を覆って、光透過性ガラス窓材を鉛硼酸系封着ガラスにより封着してなる光透過用ガラス窓付キャップ部品が開示されている。さらに、特許文献１に記載の鉛硼酸系封着ガラスは、鉛硼酸系ガラスと耐火性フィラーで構成される複合体であり、実施態様として重量％表示でＰｂＯ  ３７．５％、Ｂ2Ｏ3  ３．５％、ＳｉＯ2  １％、Ａｌ2Ｏ3  ０．５％、ＴｉＯ2  ５％、ＺｒＯ2  ２．５％、ＰｂＴｉＯ3  ５０％の組成が開示されている。なお、ＰｂＴｉＯ3は、低膨張特性を有する耐火性フィラーである。
【０００６】
また、特許文献２には、金属製シェル本体に設けた開口部を低融点封着ガラスを介して光透過性ガラス窓材により気密に封止した光透過用ガラス窓付キャップ部品が開示されており、金属製シェルはニッケル、銅−ニッケル合金、銅およびニッケルを主成分とする合金によって形成され、低融点封着ガラスは鉛系封着ガラスを使用することが開示されている。特許文献２によれば、金属製シェル本体の素材中のＮｉと低融点封着ガラスに含まれるＰｂが金属間化合物（共晶合金とも称される）を形成することが開示されている。
【０００７】
さらに、特許文献３には、金属製シェル本体に低融点封着ガラスを封着材として光透過性ガラス窓材が封着された半導体装置用キャップ部品が開示されており、鉛硼酸系封着ガラス以外の封着ガラスとして、鉛を含まないビスマス系封着ガラスを使用することが開示されている。特許文献３によると、金属製シェルの表面に形成されたパラジウムメッキのＰｄとビスマス系低融点封着ガラスに含まれるＢｉが金属間化合物を形成することが開示されている。
【０００８】
ところで、光学用キャップ部品と他の金属部品等を金属はんだにより接合する際、金属製シェルに金メッキが形成されていると、その部品同士の接合強度を向上させることが可能となる。近年、この利点を享受するために、金属製シェルに金メッキを施すことが多くなっている。すなわち、金属製シェルの表面に金メッキを施すと、はんだの濡れ性が向上するとともに、金メッキに含有されているＡｕと金属はんだに含有されている成分により金属間化合物が形成され、金属部品同士の接合強度が向上する。特に、はんだ溶接に使用される金−錫はんだ等の無鉛はんだは、金属シェルに金メッキを施すと、濡れ性が大きく向上し、金属部品同士の接合強度がより一層向上することが知られている。
【特許文献１】特開平４−３３３２６４号公報
【特許文献２】特開平６−２３２２８３号公報
【特許文献３】特開２００５−１０１４８１号公報
【発明の開示】
【発明が解決しようとする課題】
【０００９】
近年、環境的観点から、ガラス材料として鉛を含有しない材料が求められている。封着ガラスとして広く鉛硼酸系封着ガラスが使用されてきた経緯から、鉛硼酸系封着ガラスを代替する無鉛系封着ガラスが強く要望されている。
【００１０】
一方、光学用キャップ部品に使用される金属製シェルとして、ステンレスや鉄合金等の金属製シェルの表面に耐蝕性ニッケルメッキを施したものが使用されている。または、プレス加工によって加工した金属製シェルには、コバールや鉄合金等の金属製シェルの表面にニッケルメッキを施したものが使用されている。金属製シェルの表面にニッケルメッキを施した場合、鉛硼酸系封着ガラスに含まれるＰｂとニッケルメッキに含まれるＮｉによる共晶反応が進行し、鉛硼酸系封着ガラスとニッケルメッキの界面に金属間化合物層が形成される。
【００１１】
既述の通り、光学用キャップ部品と他の金属部品等をはんだ溶接により接合する際、金属製シェルに金メッキが形成されていると、その部品同士の接合強度を向上させることが可能となる。しかし、金属製シェルに金メッキを施した場合、鉛硼酸系封着ガラスに含まれるＰｂと金メッキに含まれるＡｕによる共晶反応が生じ難く、とりわけ封着温度が５５０℃以下の場合、共晶反応が進行しない。したがって、金属製シェルに金メッキを施した場合、金属製シェルと鉛硼酸系封着ガラスの界面に金属間化合物層が形成されず、金属製シェルと鉛硼酸系封着ガラスの接合強度が著しく低下し、結果として光透過性ガラス部材と金属製シェルの封着強度が著しく低下し、光学用キャップ部品の製品特性が劣化する。特に、光学用キャップ部品の気密特性が劣化するため、光学用キャップ部品の信頼性が著しく損なわれる。なお、鉛硼酸系封着ガラスで封着を行う部位のみ金メッキを除去すれば、上記の問題は回避されるが、別途、金メッキを除去する工程を付加しなければならず、光学用キャップ部品の工数が多くなり、製造コストが高騰する。また、鉛硼酸系封着ガラスで封着すべき部位にマスク材および保護膜等を形成した上で金メッキを形成すれば、上記の問題は回避されるが、別途、マスク材等を形成する工程を付加しなければならず、光学用キャップ部品の工数が多くなり、製造コストが高騰する。
【００１２】
特許文献１に記載の光透過用窓付きキャップ部品は、構成成分としてＰｂＯを３７．５％、ＰｂＴｉＯ3を５０％含む鉛硼酸系封着ガラスを使用しており、当然のことながら近年の無鉛化の要請を満たさない。同様にして、特許文献２に記載の光透過用ガラス窓付キャップ部品は、鉛硼酸系封着ガラスを使用している。さらに、鉛硼酸系封着ガラスに含まれるＰｂは、金メッキに含まれるＡｕと金属間化合物を形成しないため、金属製シェルと鉛硼酸系封着ガラスの接着強度が著しく低下し、結果として光学用キャップ部品における光透過性ガラス部材と金属製シェルの封着強度が著しく低下するといった上記の課題を到底解決することができない。
【００１３】
特許文献３に記載の半導体装置用キャップ部品は、ビスマス系封着ガラスを使用しているため、近年の無鉛化の要請は満たしている。しかし、ビスマス系封着ガラスは、鉛硼酸系封着ガラスに比べ、高融点であり、光透過性ガラス部材と金属製シェルの封着強度や濡れ性を確保するには、封着温度を５２０〜５３０℃以上としなければならず、使用する光透過性ガラス部材と金属製シェルの材質に不当な制約が出るばかりでなく、用途によっては光学用キャップ部材の製品特性を劣化させる虞も否定できないことになる。さらに、鉛硼酸系封着ガラスと比較して、ビスマス系封着ガラスは還元され易い。したがって、ビスマス系封着ガラスは、金属製シェルの酸化を防ぐ目的で、還元性雰囲気で光透過性ガラス部材と金属製シェルの封着を行うと、ビスマスが金属に容易に還元され、封着ガラスとしての機能を発揮することができない。また、ビスマス系封着ガラスは、Ｎ2雰囲気等の中性雰囲気で光透過性ガラス部材と金属製シェルを封着する場合であっても、流動性および濡れ性が著しく低下し、封着温度を５５０℃より高い温度としなければ封着強度や濡れ性を確保できない。したがって、光学用キャップ部材の製造において、光透過性ガラス部材と金属製シェルの封着は、通常、金属製シェルの酸化を防ぐ目的で還元性雰囲気または中性雰囲気で行われている技術背景を考慮すると、上記デメリットは、製品特性に影響を及ぼし得る致命的な欠陥といえる。
【００１４】
本発明は、上記課題に鑑みなされたものであり、光透過性ガラス部材と金属製シェルの封着に無鉛系封着ガラスを使用し、環境に配慮した材料構成とするとともに、金属製シェルの表面に金メッキ等を施した場合であっても、金メッキ等と封着ガラスの界面に金属間化合物層が形成され、光透過性ガラス部材と金属製シェルの封着強度が高い光学用キャップ部品を提供することを技術的課題とする。
【課題を解決するための手段】
【００１５】
本発明者は、種々検討を重ねた結果、光透過性ガラス部材と金属製シェルがリン酸錫系封着ガラスにより封着されてなる光学用キャップ部品であって、金属製シェルの表面に金薄膜を形成するとともに、金属製シェルの表面に施された金薄膜のＡｕと、リン酸錫系封着ガラスに含有されているＳｎにより形成された金属間化合物層を介して、光透過性ガラス部材と金属製シェルを封着することにより上記課題が解決することを見出し、本発明として提案するものである。
【００１６】
リン酸錫系封着ガラスは、環境負荷が問題視されているＰｂＯをガラス組成に含有していなくても低温封着が可能なガラス系である。また、リン酸錫系封着ガラスは、環境負荷が疑問視されているＢｉ2Ｏ3をガラス組成に含有していなくても低温封着が可能なガラス系である。したがって、本発明の光学用キャップ部品で使用するリン酸錫系封着ガラスは、低温封着が可能であるばかりでなく、環境に与える負荷も少なく、有望なガラス系といえる。
【００１７】
さらに、リン酸錫系封着ガラスは、還元性雰囲気による封着であっても流動性および濡れ性を損なうことがないばかりでなく、むしろ還元性雰囲気で封着すると、空気中雰囲気で封着する場合に比して流動性および濡れ性が向上する。これは、ガラス組成の主成分として含有している錫が四価（ＳｎＯ2）で存在するよりも二価（ＳｎＯ）で存在する方がガラスとして熱的に安定であることによる。すなわち、還元性雰囲気で封着する場合、ＳｎＯがＳｎＯ2に酸化され難く、ＳｎＯの存在比率が多くなり、結果としてガラスの熱的安定性が損なわれることなく、維持される。また、Ｎ2雰囲気等の中性雰囲気であってもＳｎＯがＳｎＯ2に酸化され難いことに変わりはなく、ＳｎＯの存在比率が多くなり、結果としてガラスの熱的安定性が維持される。したがって、リン酸錫系封着ガラスを使用すると、還元性雰囲気または中性雰囲気でも良好に封着でき、金属製シェルの酸化を可及的に抑制することができるとともに、ビスマス系封着ガラスで認められる流動性および濡れ性が劣化するといった不具合が生じない。
【００１８】
金属製シェルの表面に金メッキを施すと、はんだの濡れ性が向上し、金属部品同士の接合強度が向上する。特に、はんだ溶接に使用される金-錫はんだ等の無鉛はんだは、金属シェルに金メッキを施すと、濡れ性が大きく向上し、金属部品同士の接合強度がより一層向上することが知られている。さらに、封着ガラスとして、リン酸錫系封着ガラスを使用すると、封着の際、金薄膜に含まれるＡｕとリン酸錫系封着ガラスに含有されているＳｎの共晶反応が生じ、金属間化合物層が形成される。この金属間化合物層は、封着ガラスと金属シェルの封着強度の向上に顕著な寄与があり、結果として、光透過性ガラス部材と金属製シェルの封着強度を飛躍的に向上させるとともに、光学用キャップ部品の製品特性、信頼性を極めて向上させる。したがって、本発明の光学用キャップ部品は、光透過性ガラス部材と金属製シェルの封着強度と、光学用キャップ部品と他の金属部品の接合強度を一挙に高めることが可能となり、最終製品の信頼性向上に大きく寄与することが可能となる。なお、金薄膜に含まれるＡｕとリン酸錫系封着ガラスに含有されているＳｎにより金属間化合物層が形成されると、光学用キャップ部品の気密性、密着性が向上する点は言うまでもない。さらに、封着ガラスで封着を行う部位のみ金メッキを除去する工程を別途、付加する必要がないだけでなく、光学用キャップ部品の工数が短縮され、製造コストが飛躍的に低下する。また、封着ガラスで封着をすべき部位にマスク材および保護膜等を形成した上で金メッキを形成する必要もなく、別途、マスク材等を形成する工程を付加する必要もなくなり、光学用キャップ部品の工数が少なくなり、製造コストが飛躍的に低下する。
【００１９】
具体的には、本発明の光学用キャップ部品は、光透過性ガラス部材と金属製シェルがリン酸錫系封着ガラスにより封着されてなる光学用キャップ部品であって、金属製シェルの表面に金薄膜が施され、金属製シェルの表面に施された金薄膜のＡｕと、リン酸錫系封着ガラスに含有されているＳｎにより形成された金属間化合物層を介して、光透過性ガラス部材と金属製シェルが封着されていることに特徴付けられる。ここで、本発明でいう「リン酸錫系封着ガラス」は、ＳｎＯとＰ2Ｏ5を必須的に含有するガラス系を指し、その含有量に制約はない。なお、本発明でいう「リン酸錫系封着ガラス」は、ＰｂＯを含有する態様を排除するものではないが、環境的観点からＰｂＯを実質的に含有しないガラス組成とするのが好ましい。
【００２０】
第二に、本発明の光学用キャップ部品は、金薄膜が金メッキであることに特徴付けられる。
【００２１】
第三に、本発明の光学用キャップ部品は、金薄膜の平均膜厚が５〜７０００ｎｍであることに特徴付けられる。
【００２２】
第四に、本発明の光学用キャップ部品は、金属間化合物層の平均厚みが５〜２０００ｎｍであることに特徴付けられる。
【００２３】
第五に、本発明の光学用キャップ部品は、光透過性ガラス部材が球レンズ部材であることに特徴付けられる。
【００２４】
第六に、本発明の光学用キャップ部品は、リン酸錫系封着ガラスがリン酸錫系ガラスと耐火性フィラーを含有し、リン酸錫系ガラスはＳｎＯを４０〜８０モル％含有することに特徴付けられる。
【００２５】
第七に、本発明の光学用キャップ部品は、リン酸錫系ガラスが下記酸化物基準のモル％表示で、ＳｎＯ  ４５〜７５％、Ｂ2Ｏ3  ５〜３０％、Ｐ2Ｏ5  １０〜２４％、ＺｎＯ  ０〜２０％、Ａｌ2Ｏ3  ０〜７％、Ｒ2Ｏ  ０〜１０％（ただし、ＲはＬｉ、Ｎａ、Ｋを指す）含有することに特徴付けられる。
【発明を実施するための最良の形態】
【００２６】
以下、本発明について詳細に説明する。
【００２７】
リン酸錫系封着ガラスは、環境負荷が問題視されているＰｂＯをガラス組成に含有していなくても低温封着が可能なガラス系である。また、リン酸錫系封着ガラスは、環境負荷が疑問視されているＢｉ2Ｏ3をガラス組成に含有していなくても低温封着が可能なガラス系である。したがって、本発明の光学用キャップ部品に使用するリン酸錫系封着ガラスは、低温封着が可能であるばかりでなく、環境に与える負荷も少なく、有望なガラス系といえる。
【００２８】
本発明において、金属製シェルの表面に施された金薄膜のＡｕと、リン酸錫系封着ガラスに含有されているＳｎにより金属間化合物層が形成される。ＡｕとＳｎで金属間化合物が形成されるメカニズムは、詳細が明らかではないが、少なくとも封着温度が４００℃以上であれば、ＡｕとＳｎの金属間化合物が形成される。
【００２９】
ＡｕとＳｎの金属間化合物は、種々の組成が考えられるが、金属間化合物中のＳｎの割合が多くなるにつれ、金属間化合物の形成温度が低下する傾向があり、金属間化合物中のＳｎの含有割合は、２０重量％以上が好ましい。また、金属間化合物におけるＳｎの含有割合を２０重量％以上とするには、リン酸錫系ガラスに含まれるＳｎＯの含有量を４０モル％以上とすればよい。
【００３０】
金属製シェルの表面に施された金薄膜のＡｕと、リン酸錫系封着ガラスに含有されているＳｎにより金属間化合物層が形成されると、光透過性ガラス部材と金属製シェルの封着強度が著しく向上する。また、封着の際、ガラス材質同士の相互反応等が期待できることを勘案すると、光透過性ガラス部材とリン酸錫系ガラスの接合強度は、一般的に高い。したがって、金属製シェルとリン酸錫系封着ガラスの接合強度が、光透過性ガラス部材と金属製シェルの封着強度に大きく影響を及ぼすことになるため、金属製シェルの表面に施された金薄膜のＡｕと、リン酸錫系封着ガラスに含有されているＳｎにより金属間化合物層を形成する意義は極めて大きい。なお、金薄膜に含まれるＡｕとリン酸錫系封着ガラスに含有されているＳｎにより金属間化合物層が形成されると、光学用キャップ部品の気密性、密着性が向上する点は言うまでもない。
【００３１】
さらに、リン酸錫系封着ガラスは、還元性雰囲気による封着であっても流動性および濡れ性を損なうことがないばかりでなく、むしろ還元性雰囲気で封着すると、空気中雰囲気で封着する場合に比して流動性および濡れ性が向上する。これは、ガラス組成の主成分として含有している錫が四価（ＳｎＯ2）で存在するよりも二価（ＳｎＯ）で存在する方がガラスとして熱的に安定であることによる。すなわち、還元性雰囲気で封着する場合、ＳｎＯがＳｎＯ2に酸化され難く、ＳｎＯの存在比率が多くなり、結果としてガラスの熱的安定性が損なわれることなく、維持される。また、Ｎ2雰囲気等の中性雰囲気であってもＳｎＯがＳｎＯ2に酸化され難いことに変わりはなく、ＳｎＯの存在比率が多くなり、結果としてガラスの熱的安定性が維持される。したがって、リン酸錫系封着ガラスを使用すると、還元性雰囲気または中性雰囲気でも良好に封着でき、金属製シェルの酸化を可及的に抑制することができるとともに、ビスマス系封着ガラスで認められる流動性および濡れ性が劣化するといった不具合が生じない。付言すれば、還元性雰囲気で封着しても、リン酸錫系封着ガラスに含まれるＳｎＯが金属錫にまで還元される反応は生じ難い。
【００３２】
金属製シェルの表面に金メッキを施すと、はんだの濡れ性が向上するとともに、金メッキに含有されているＡｕと金属はんだに含有されている成分により金属間化合物が形成され、金属部品同士の接合強度が向上する。特に、はんだ溶接に使用される金-錫はんだ等の無鉛はんだは、金属シェルに金メッキを施すと、濡れ性が大きく向上し、金属部品同士の接合強度がより一層向上することが知られている。さらに、封着ガラスとして、リン酸錫系封着ガラスを使用すると、封着の際、金薄膜に含まれるＡｕとリン酸錫系封着ガラスに含有されているＳｎの共晶反応が生じ、金属間化合物層が形成される。この金属間化合物層は、封着ガラスと金属シェルの封着強度の向上に顕著な寄与があり、結果として、光透過性ガラス部材と金属製シェルの封着強度を飛躍的に向上させるとともに、光学用キャップ部品の製品特性、信頼性を極めて向上させる。したがって、本発明の光学用キャップ部品は、光透過性ガラス部材と金属製シェルの封着強度と、光学用キャップ部品と他の金属部品の接合強度を一挙に高めることが可能となり、最終製品の信頼性向上に大きく寄与することが可能となる。
【００３３】
光透過性ガラス部材は、種々のガラス部材を使用することができ、例えばＢＬＣ（熱膨張係数５１×１０-7／℃、日本電気硝子株式会社製）、ＬａＳＦ０１５（７４×１０-7／℃）、ＢＫ−７（８６×１０-7／℃）等が使用可能である。
【００３４】
金属製シェルは、種々の金属材料を使用することができ、例えばコバール（約４５×１０-7／℃）、４２鉄ニッケル合金（６５×１０-7／℃）、５０鉄ニッケル合金（９０×１０-7／℃）、ステンレス（１２０×１０-7／℃）等が使用可能である。
【００３５】
金薄膜は、その形成方法や形成形態に制約はなく、種々の方法により形成される。本発明において、金薄膜は、金メッキとするのが好ましい。金メッキは、バレルメッキによる電解メッキ等によって容易に形成することができ、金属製シェルの全面に安定した膜厚で金薄膜を形成することが可能である。また、金メッキを形成する前に、必要に応じて金属製シェルに下地メッキを施すことができ、例えばニッケルメッキを施すことが可能である。ニッケルメッキは、金属製シェルがＦｅを含有している場合、Ｆｅの拡散を防止できる等の耐蝕性等の効果を有している。
【００３６】
また、本発明において、金薄膜は、金蒸着膜または金スパッタ膜であることが好ましい。金蒸着膜は周知の真空蒸着法によって容易に形成することができ、金スパッタ膜は周知のスパッタリング法によって容易に形成することができる。また、金薄膜は、上記の方法以外にイオンプレーティング法等の方法によっても形成することができる。
【００３７】
また、本発明において、金薄膜の平均膜厚は５〜７０００ｎｍが好ましく、５〜３０００ｎｍとするのが更に好ましい。金薄膜の平均膜厚が５ｎｍより小さいと、リン酸錫系封着ガラスに含まれるＳｎと金属間化合物層を形成しにくくなるとともに、形成される金属間化合物層の平均厚みが小さくなり、リン酸錫系ガラスと金属製シェルの接合強度が低下し、結果として、光透過性ガラス部材と金属製シェルの封着強度が低下し、光学用キャップ部品の製品特性が劣化する。金薄膜の平均膜厚が７０００ｎｍより大きいと、材料コストが上昇するため、光学用キャップ部品の製品コストが高騰する。
【００３８】
金薄膜が金メッキである場合、金メッキの平均膜厚は５〜２０００ｎｍが好ましく、５〜５００ｎｍが更に好ましい。金メッキの平均膜厚が５ｎｍより小さいと、リン酸錫系封着ガラスに含まれるＳｎと金属間化合物層を形成しにくくなるとともに、形成される金属間化合物層の平均厚みが小さくなり、リン酸錫系ガラスと金属製シェルの接合強度が低下し、結果として、光透過性ガラス部材と金属製シェルの封着強度が低下し、光学用キャップ部品の製品特性が劣化する。金メッキの平均膜厚が２０００ｎｍより大きいと、材料コストが上昇するため、光学用キャップ部品の製品コストが高騰する。
【００３９】
本発明において、金属製シェルの表面に施された金薄膜のＡｕとリン酸錫系封着ガラスに含有されているＳｎにより形成された金属間化合物層の厚みは、５〜２０００ｎｍが好ましく、５〜１０００ｎｍとするのが更に好ましい。金属間化合物層の厚みが５ｎｍより小さいと、リン酸錫系ガラスと金属製シェルの接合強度が低下し、結果として、光透過性ガラス部材と金属製シェルの封着強度が低下し、光学用キャップ部品の製品特性が劣化する。また、金属間化合物層の厚みを２０００ｎｍよりも厚くするには、金属製シェルの表面に施された金薄膜のＡｕとリン酸錫系封着ガラスに含有されているＳｎの共晶反応を十分に進行させなければならず、そのためには封着温度の上昇および封着工程の長時間化等といった製造効率の低下を伴う措置を講じる必要がある。
【００４０】
本発明において、光透過性ガラス部材は、その形状が制約されるものではなく、例えば球レンズ、ロッドレンズ、扁平レンズ、非球面レンズ、窓板ガラス等を使用形態に応じて適宜選択することができる。特に、光透過性ガラス部材を球レンズ部材とすると、レンズに光学的な異方性がないことから、レンズを金属製シェルの開口部に実装する際の方位調整が不要となり、更には金属製シェルへの組み込みが容易となる。
【００４１】
本発明において、リン酸錫系封着ガラスは、リン酸錫系ガラスと耐火性フィラーを含有し、リン酸錫系ガラスはＳｎＯを４０〜８０モル％含有することが好ましい。軟化点が５００℃以下のリン酸錫系ガラスは、通常７０〜１３０×１０-7／℃と高い熱膨張係数を有しており、光透過性ガラス部材と金属製シェルとの熱膨張係数差が大きく、耐火性フィラーを使用しないと光透過性ガラス部材と金属製シェルに不当な応力が残留し、光学用キャップ部材の製品特性に影響を及ぼし得る。リン酸錫系封着ガラスをリン酸錫系ガラスと耐火性フィラーとの複合体とすると、光透過性ガラス部材と金属製シェルとの熱膨張係数差を小さくすることができ、光透過性ガラス部材と金属製シェルに不当な応力が残留する事態を有効に回避できる。
【００４２】
耐火性フィラーは、リン酸錫系ガラスに添加しても熱的安定性を低下させない程度に反応性が低いことが要求され、用途によっては熱膨張係数が低く、機械的強度が高いことが要求される。さらに、耐火性フィラーは、実質的に鉛を含有しないことが要請される。耐火性フィラーは、種々の材料が使用可能であるが、具体的には、コーディエライト、ジルコン、ジルコニア、チタン酸アルミニウム、石英、β−スポジュメン、ムライト、チタニア、石英ガラス、β−ユークリプタイト、β−石英固溶体、ウイレマイト、[ＡＢ2（ＭＯ4）3]の基本構造をもつ化合物、
Ａ：Ｌｉ、Ｎａ、Ｋ、Ｍｇ、Ｃａ、Ｓｒ、Ｂａ、Ｚｎ、Ｃｕ、Ｎｉ、Ｍｎ等
Ｂ：Ｚｒ、Ｔｉ、Ｓｎ、Ｎｂ、Ａｌ、Ｓｃ、Ｙ等
Ｃ：Ｐ、Ｓｉ、Ｗ、Ｍｏ等
若しくはこれらの混合物を用途に応じて適宜選択し使用すればよい。特に、コーディエライト、ＮｂＺｒ（ＰＯ4）3は、低膨張であり、機械的強度にも優れ、リン酸錫系ガラスとの反応性も低いため、好ましい。
【００４３】
リン酸錫系ガラスと耐火性フィラーの混合割合は、体積％表示でリン酸錫系ガラスを４５〜９５％、耐火性フィラーを５〜５５％とするのが好ましい。耐火性フィラーの含有量が５体積％より少ないと、耐火性フィラーを添加しても、低膨張化や機械的強度の向上等の効果が殆ど得られない。また、耐火性フィラーの含有量が５５％より多いと、融材であるリン酸錫系ガラスの含有量が少なくなるため、リン酸錫系封着ガラスの流動性が阻害されるとともに、リン酸錫系封着ガラスの濡れ性が乏しくなる。
【００４４】
ＳｎＯは、ガラスを低融点にし、金薄膜に含まれるＡｕと金属間化合物層を形成するために必要な成分である。ＳｎＯが４０モル％より小さいと、金薄膜に含まれるＡｕとリン酸錫系封着ガラスに含まれるＳｎにより形成される金属間化合物のＳｎの含有比率が低くなり、金属間化合物の形成温度が上昇し、その結果、形成される金属間化合物層の厚みが薄くなり、光透過性ガラス部材と金属製シェルの封着強度が低下する。ＳｎＯが８０モル％より大きいと、ガラスが熱的に不安定になる。
【００４５】
本発明において、リン酸錫系ガラスのガラス組成は、下記酸化物基準のモル％表示で、ＳｎＯ  ４５〜７５％、Ｂ2Ｏ3  ５〜３０％、Ｐ2Ｏ5  １０〜２４％、ＺｎＯ  ０〜２０％、Ａｌ2Ｏ3  ０〜７％、Ｒ2Ｏ  ０〜１０％（ただし、ＲはＬｉ、Ｎａ、Ｋを指す）含有することが好ましい。リン酸錫系ガラスのガラス組成を上記のように規定した理由を以下に示す。なお、以下の％表示は、特に限定のない場合、モル％を指す。
【００４６】
リン酸錫系ガラスのガラス組成を上記のように規制すると、鉛を含有しなくても低融点の封着ガラスを得ることができる。また、その耐水性は、ガラスの焼結体を５０℃の純水中に４８時間浸漬した後の重量減が１ｍｇ／ｃｍ2未満であり、結露の発生しやすい環境下でも、ガラス成分が溶け出す心配がなく、目的とする光学用キャップ部品の光学特性が維持される。
【００４７】
上述の通り、ＳｎＯは、ガラスを低融点にし、金薄膜に含まれるＡｕと金属間化合物層を形成するために必要な成分であり、より好ましくは４５〜７５％、更に好ましくは５０〜７０％、最も好ましくは５５〜６５％である。
【００４８】
Ｂ2Ｏ3はガラスのネットワークを形成する成分であり、その含有量は５〜３０％、好ましくは７〜２７％である。Ｂ2Ｏ3が５％より少ないとガラスが不安定になり、結晶が析出して低温封着ができなくなり、３０％よりも多いとガラスの粘度が増大して低温での封着が困難となる。
【００４９】
Ｐ2Ｏ5はガラス形成成分であり、また耐水性に作用する成分でもある。その含有量は１０〜２４％、好ましくは１５〜２３％である。Ｐ2Ｏ5が１０％よりも少ないとガラスの粘度が増大して低温での封着が困難となり、２４％よりも多いとガラス構造が不安定になり耐水性が悪化する。
【００５０】
ＺｎＯは粘度をあまり増大させることなくガラスの熱膨張係数を低くする性質を有するが、その含有量は０〜２０％、好ましくは０〜１８％である。ＺｎＯが２０％を超えるとガラスが失透しやすくなり、所定温度で封着できなくなる。
【００５１】
Ａｌ2Ｏ3はガラスを安定化させるが、その含有量は０〜７％、好ましくは０〜４％である。Ａｌ2Ｏ3が７％より多いとガラスの粘度が増大して所定温度で封着できなくなる。
【００５２】
Ｒ2Ｏ（ただし、ＲはＬｉ、Ｎａ、Ｋを指す）はガラスの軟化点を低下させる成分であるが、その含有量は０〜１０％、好ましくは０〜５％、より好ましくは０〜３％である。Ｒ2Ｏが１０％より多いと、ガラスが熱的に不安定となる。
【００５３】
また上記の成分以外にも１０％以下のＳｉＯ2、ＢａＯ、ＣａＯ、ＳｒＯ、Ｆｅ2Ｏ3、ＣｕＯ、Ｖ2Ｏ5、Ａｇ2Ｏ、Ｃｏ2Ｏ3、ＭｏＯ3、ＷＯ3、Ｎｂ2Ｏ5、Ｔａ2Ｏ5、ＣｅＯ2、Ｇａ2Ｏ3、Ｓｂ2Ｏ3、Ｂｉ2Ｏ3、Ｆ2やＩ2等のハロゲンを含有させることができる。
【００５４】
以上のガラス組成を有するリン酸錫系ガラスは、ガラス転移点が３５０℃以下と低く、良好な流動性を示す非晶質ガラスである。また３０〜２５０℃における熱膨張係数が７０〜１３０×１０-7／℃であり、加えて５００℃以下の低温で封着することが可能である。
【００５５】
リン酸錫系封着ガラスは、溶剤とバインダー等を含有したビークルを添加し、ペーストとしても良い。作製されたペーストは、ディスペンサー等を用いて金属製シェルに塗布され、後に封着工程に供される。また、リン酸錫系ガラスは、溶剤とバインダー等を添加し、スプレードライヤー等で顆粒とした後、乾式プレスし成形体とした上で焼成することで焼結体（タブレットとも称される）とすることができる。作製された焼結体は、金属製シェルに固定され、後に封着工程に供される。
【実施例】
【００５６】
以下、実施例に基づき、本発明を詳細に説明する。
【００５７】
モル％でＳｎＯ  ６０％、Ｂ2Ｏ3  １５％、Ｐ2Ｏ5  ２０％、ＺｎＯ  ４％、Ａｌ2Ｏ3  １％のガラス組成を有する試料をリン酸錫系ガラス試料Ａとした。モル％でＳｎＯ  ６５％、Ｐ2Ｏ5  ２３％、Ｂ2Ｏ3  １０％、Ａｌ2Ｏ3  １％、Ｎａ2Ｏ  １％のガラス組成を有する試料をリン酸錫系ガラス試料Ｂとした。重量％でＰｂＯ  ７５％、Ｂ2Ｏ3  １２％、ＳｉＯ2  ２％、ＺｎＯ  １０％、ＢａＯ  １％のガラス組成を有する試料を鉛硼酸系ガラス試料Ｃとした。
【００５８】
まず上記の組成になるように原料を調合し、高純度のアルミナ磁性坩堝に入れて９００℃で２時間溶融した。なお、リン酸錫系ガラス試料Ａおよびリン酸錫系ガラス試料Ｂは、アルミナ磁性坩堝に蓋をした状態で溶融し、鉛硼酸系ガラス試料Ｃは、アルミナ磁性坩堝に蓋をせずに溶融した。次いでこれを薄板状に成形し、粉砕した後２５０メッシュの篩を通過させて平均粒径４μｍのガラス粉末を得た。
【００５９】
ＮｂＺｒ（ＰＯ4）3は、五酸化ニオブ、酸化ジルコニウム、リン酸二水素アンモニウム、酸化マグネシウムを質量％で、Ｎｂ2Ｏ5  ２８％、ＺｒＯ2  ２６％、Ｐ2Ｏ5  ４５％、ＭｇＯ  １％の組成になるように調合し、混合した後、１４００℃で１５時間焼成し、次いでこの焼成物を粉砕した後、これを３５０メッシュのステンレス篩を通過したものを用いた。
【００６０】
コーディエライトは、酸化マグネシウム、酸化アルミニウム、光学石粉を２ＭｇＯ・２Ａｌ2Ｏ3・５ＳｉＯ2になるように調合し、混合した後、１４００℃で１０時間焼成し、次いでアルミナボールミルで粉砕し、２５０メッシュのステンレス篩を通過したものを用いた。
【００６１】
チタン酸鉛は、リサージ及び酸化チタンをＰｂＴｉＯ3の化学量論比になるように混合した後、１１５０℃で２時間焼成し、粉砕後２５０メッシュのステンレスふるいを通過したものを用いた。
【００６２】
得られたガラス粉末に耐火性フィラーを混合し、複合体粉末とした。リン酸錫系ガラス試料Ａの粉末  ７５体積％、ＮｂＺｒ（ＰＯ4）3の粉末  ２５体積％の割合で混合し、リン酸錫系封着ガラスＡとした。また、リン酸錫系ガラス試料Ｂの粉末  ７０体積％、コーディエライトの粉末  ３０体積％の割合で混合し、リン酸錫系封着ガラスＢとした。さらに、鉛硼酸系ガラス試料Ｃの粉末  ７０体積％、チタン酸鉛の粉末  ３０体積％を混合し、鉛硼酸系封着ガラスＣとした。
【００６３】
金属製シェルは、コバール材質のものを使用した。金属製シェルの表面に２μｍのニッケルメッキを施した後、ニッケルメッキの表面上に３μｍ厚の金メッキを形成した。なお、ニッケルメッキおよび金メッキは、金属製シェルの全表面に形成した。
【００６４】
球レンズ部材は、１．５ｍｍφの球形状のものを使用した。
【００６５】
さらに、リン酸錫系封着ガラスＡ、Ｂおよび鉛硼酸系封着ガラスＣをビークルに混ぜてスラリ−とし、スプレ−ドライヤーにて顆粒状にし、これをプレスし成形体を得た。次にこれを焼成し焼結体とし、その後金属製シェル内にはめ込みその上から球レンズ部材を載せ、Ｎ2雰囲気で封着することにより、それぞれ球レンズキャップ部品Ａ、Ｂ、Ｃとした。なお、封着は、ピーク温度４８０℃で３０分保持することで行った。
【００６６】
図１には、球レンズキャップ部品Ａに係る金属製シェル２とリン酸錫系封着ガラスＡ  ３ａの界面の状態を模式的に示している。金属製シェル２には、ニッケルメッキ９が形成され、ニッケルメッキ９の表面に金メッキ８が形成されている。リン酸錫系ガラスＡ  ３ａと金メッキ８の界面には、金属間化合物層７が形成されている。
【００６７】
図２には、球レンズキャップ部品Ｃに係る金属製シェル２と鉛硼酸系封着ガラスＣ  ３ｃの界面の状態を模式的に示している。金属製シェル２には、ニッケルメッキ９が形成され、ニッケルメッキ９の表面に金メッキ８が形成されている。なお、鉛硼酸系封着ガラスＣ  ３ｃと金メッキ８の界面には、金属間化合物層が形成されていない。
【００６８】
上記方法で作製した各球レンズキャップ部品の各試料についてＰＣＴ（プレッシャークッカーテスト）、気密性、押し付け強度を評価した。
【００６９】
ＰＣＴは、１２１℃湿度９５％４８時間の条件で行い、各球レンズキャップ部品に使用した封着ガラスに外観変化が認められなかったものを「良」、外観変化が認められたものを「不良」とした。その結果、リン酸錫系封着ガラスＡ、Ｂおよび鉛硼酸系封着ガラスＣを用いた各球レンズキャップ部品は、すべて外観変化が認められず、評価「良」であり、耐水性が良好であった。
【００７０】
気密性は、ＰＣＴ試験後の各球レンズキャップ部品の評価サンプルを治具でＨｅリークディテクターに取り付け、Ｈｅガスを吹き付けてリーク速度を検定した結果が、１．０×１０-8ａｔｍ・ｃｃ／ｓｅｃ以下であるものを「良」とし、その値より大きいものを「不良」とした。その結果、リン酸錫系封着ガラスＡ、Ｂを用いた球レンズキャップ部品は、気密性が「良」であったが、鉛硼酸系封着ガラスＣを用いた球レンズキャップ部品は、気密性が「不良」であった。その理由は、球レンズキャップ部品Ａには、金メッキとリン酸錫系封着ガラスＡの界面に１．５μｍの金属間化合物層が形成されており、金メッキとリン酸錫系封着ガラスＢの界面には、１．６μｍの金属間化合物層が形成されていた。これらの金属間化合物が金属製シェルと封着ガラスの密着度を高め、結果として球レンズ部材と金属製シェルの密着度が上昇し、球レンズキャップ部品Ａ、Ｂの気密性が良好であったと判断される。なお、金属間化合物層の厚みは、ＥＰＭＡ等の表面分析機器で容易に測定することができる。一方、球レンズキャップ部品Ｃには、金メッキと鉛硼酸系封着ガラスＣの界面に金属間化合物層が形成されていなかった。球レンズキャップ部品Ｃは、金属間化合物層が形成されていないため、金属製シェルと封着ガラスの密着度が低くなり、結果として球レンズ部材と金属製シェルの密着度が低下し、気密性が不良であったと判断される。
【００７１】
押し付け強度は、次のようにして測定した。各球レンズキャップ部品の球レンズ部材中心部に２．５ｍｍφの棒を０．１ｍｍ／秒の速度で押し付けた後、球レンズ部材に負荷される荷重を測定した。次に、各球レンズキャップ部品について、Ｈｅリークディテクターで気密性を測定した。Ｈｅガスを吹き付けてリーク速度を検定した結果が、１．０×１０-8ａｔｍ・ｃｃ／ｓｅｃより大きな値になったときの荷重を押し付け強度とした。各球レンズキャップ部品の押し付け強度を表１に示す。
【００７２】
【表１】
2007165551.tif 000003
【００７３】
球レンズキャップ部品Ａは、押し付け強度が７．５ｋｇｆであり、十分に大きな値であった。また、球レンズキャップ部品Ｂは、押し付け強度が８．０ｋｇｆであり、十分に大きな値であった。一方、球レンズキャップ部品Ｃは、押し付け強度が１．５ｋｇｆであり、著しく小さかった。その理由は、球レンズキャップ部品Ａには、金メッキとリン酸錫系封着ガラスＡの界面に１．５μｍの金属間化合物層が形成されており、球レンズキャップ部品Ｂには、１．６μｍの金属間化合物層が形成されていた。これらの金属間化合物が金属製シェルと封着ガラスの接合強度を高め、結果として球レンズ部材と金属製シェルの封着強度が上昇し、球レンズキャップ部品の押し付け強度が高くなったと判断される。一方、球レンズキャップ部品Ｃには、金メッキと鉛硼酸系封着ガラスＣの界面に金属間化合物層が形成されていなかった。球レンズキャップ部品Ｃは、金属間化合物層が形成されていないため、金属製シェルと封着ガラスの接合強度が低くなり、結果として球レンズ部材と金属製シェルの封着強度が低下し、押し付け強度が低くなったと判断される。
【産業上の利用可能性】
【００７４】
本発明の光学用キャップ部品は、封着ガラスとしてリン酸錫系封着ガラスを使用する。リン酸錫系封着ガラスは、低温封着が可能であるばかりでなく、環境に与える負荷も少なく、有望なガラス系である。リン酸錫系封着ガラスを使用すると、還元性雰囲気または中性雰囲気でも良好に封着でき、金属製シェルの酸化を可及的に抑制することができるとともに、ビスマス系封着ガラスで認められる流動性および濡れ性が劣化するといった不具合も生じない。
【００７５】
また、本発明の光学用キャップ部品は、金属製シェルの表面に金メッキを形成している。金属製シェルの表面に金メッキを施すと、はんだの濡れ性が向上し、金属部品同士の接合強度が向上する。特に、はんだ溶接に使用される金-錫はんだ等の無鉛はんだは、金属シェルに金メッキを施すと、濡れ性が大きく向上し、金属部品同士の接合強度がより一層向上する。さらに、封着ガラスとして、リン酸錫系封着ガラスを使用すると、封着の際、金薄膜に含まれるＡｕとリン酸錫系封着ガラスに含有されているＳｎの共晶反応が生じ、金属間化合物層が形成される。この金属間化合物層は、封着ガラスと金属シェルの封着強度の向上に顕著な寄与があり、結果として、光透過性ガラス部材と金属製シェルの封着強度を飛躍的に向上させるとともに、光学用キャップ部品の製品特性、信頼性を極めて向上させる。したがって、本発明の光学用キャップ部品は、光透過性ガラス部材と金属製シェルの封着強度と、光学用キャップ部品と他の金属部品の接合強度を一挙に高めることが可能となり、最終製品の信頼性向上に大きく寄与することが可能となる。
【００７６】
その上、封着ガラスとしてリン酸錫系封着ガラス、金属はんだとして金−錫はんだを使用しても、最終製品として高度な信頼性を達成することができ、加えて最終製品全体としての無鉛化を達成することが可能となる。さらに、はんだ溶接を行う部位のみ金メッキを除去する工程を別途、付加する必要がなく、その結果、光学用キャップ部品の工数が短縮され、製造コストが飛躍的に低下する。また、はんだ溶接をすべき部位にマスク材および保護膜等を形成した上で金メッキを形成する必要もなく、別途、マスク材等を形成する工程を付加する必要もなくなり、光学用キャップ部品の工数が少なくなり、製造コストが飛躍的に低下する。
【００７７】
なお、本発明の光学用キャップ部材は、光透過性ガラス部材に板ガラスを使用することで、レーザダイオード、ＣＣＤ、光学センサー等の光学用キャップ部品に使用することもできる。
【図面の簡単な説明】
【００７８】
【図１】本発明の光学用キャップ部材に係る金属製シェルとリン酸錫系封着ガラスの界面の説明図である。
【図２】従来の光学用キャップ部材に係る金属製シェルと鉛硼酸系封着ガラスの界面の説明図である。
【図３】光学用キャップ部品の構成を示す説明図である。
【符号の説明】
【００７９】
１  光学用キャップ部材
２  金属製シェル
３  封着ガラス
３ａ  リン酸錫系封着ガラス
４  光透過性ガラス部材（球レンズ部材）
７  金属間化合物層
８  金メッキ
【図１】
2007165551.tif 000004
【図２】
2007165551.tif 000005
【図３】
2007165551.tif 000006